(57)【要約】【課題】３０ｄＢ以上のアイソレーションが達成される、金属微粒子分散型偏光ガラスを偏光素子として用いたピッグテール型光アイソレータを提供する。【解決手段】少なくとも光源側から第一の偏光素子、ファラデー回転子、及び第二の偏光素子が配設されて成るピッグテール型光アイソレータ。第一及び第二の偏光素子が、母材ガラス基体表面近傍に、針状金属微粒子が、その長手方向が特定の方向に揃うように分散された針状金属微粒子分散層を有す偏光素子であって、かつ第二の偏光素子は、ファラデー回転子に対向する表面近傍にのみ前記針状金属分散層を有し、かつ光ファイバと対向する面との間には、針状金属微粒子が存在しない針状金属微粒子欠乏部を有する。【選択図】図１
2009217177.tif 000002
【特許請求の範囲】
【請求項１】
少なくとも光源側から第一の偏光素子、ファラデー回転子、及び第二の偏光素子が配設されて成るピッグテール型光アイソレータおいて、前記第一及び第二の偏光素子が、母材ガラス基体表面近傍に、針状金属微粒子が、その長手方向が特定の方向に揃うように分散された針状金属微粒子分散層を有す偏光素子であって、かつ前記第二の偏光素子は、ファラデー回転子に対向する表面近傍にのみ前記針状金属分散層を有し、かつ光ファイバと対向する面との間には、針状金属微粒子が存在しない針状金属微粒子欠乏部を有することを特徴とするピッグテール型光アイソレータ。
【請求項２】
前記第二の偏光素子の光路長は、前記第一の偏光素子の光路長に比べて長いことを特徴とする請求項１に記載のピッグテール型光アイソレータ。
【請求項３】
前記針状金属微粒子分散層の厚みが２〜４０μmの範囲であり、かつ前記第一と第二の偏光素子の厚みが０．１５ｍｍ〜０．８ｍｍの範囲であることを特徴とする請求項１または２記載のピッグテール型光アイソレータ。
【発明の詳細な説明】
【技術分野】
【０００１】
本発明は、半導体レーザと光ファイバを用いた光通信において用いられる光アイソレータ、特にピッグテール型光アイソレータに関する。
【背景技術】
【０００２】
波長が１．３１μm、あるいは１．５５μmの半導体レーザを光源とし、石英系ファイバを伝送路とする光通信において、反射による光源への帰還光を遮断し、低エラーレートを達成するために光アイソレータが用いられている。光アイソレータは、ファラデー回転子と二個の偏光素子、及び永久磁石から構成される。
【０００３】
光アイソレータ用の偏光素子としては、一般的に、銀あるいは銅からなる針状金属微粒子が、ガラス基体中にその長手方向が特定の方向に配向するように分散された偏光ガラスが用いられている。（以下、本明細書において、当該偏光素子を「金属微粒子分散型偏光ガラス」と記す。）
金属微粒子分散型偏光ガラスにおける偏光効果は、針状金属微粒子のプラズモン共鳴波長の異方性に起因するものであり、その偏光特性は、主に針状金属微粒子のアスペクト比（針状粒子の長手方向の長さを短手方向の長さで除した値）によって決定される。
【０００４】
金属微粒子分散型偏光ガラスの製造方法は、例えば特開平５−２０８８４４号公報（特許文献１）に詳細に記載されており、その製造工程は以下に示すようなものである。
【０００５】
（１）塩化第１銅を含むガラス材料を所望の組成になるように調合し、それ等を約１４５０℃で溶融した後室温まで除冷する。（２）その後、熱処理を施すことにより、塩化第一銅の微粒子をガラス中に析出させる。（３）塩化第一銅の微粒子を析出させた後、機械加工により適当な形状を有するプリフォームを作製する。（４）プリフォームを所定の条件で延伸し、塩化第一銅の針状粒子を得る。（５）延伸されたガラスを水素雰囲気中で還元することにより、針状の金属銅微粒子を形成する。
【０００６】
斯かる製造プロセスによって製造される金属分散型偏光ガラスにおいては、針状金属微粒子は、基本的にガラスの表面層近傍にのみ存在することになり、その存在領域のガラス表面からの範囲（以下、表面からの厚さを「還元層厚」と記す。）は、雰囲気温度等の還元条件に依存することになる。
【特許文献１】特開平５−２０８８４４号公報
【発明の開示】
【発明が解決しようとする課題】
【０００７】
従来、光通信用の光アイソレータとしては、所謂フリースペース型の光アイソレータが一般的であった。図８は、フリースペース型の光アイソレータの光学系を模式的に示した概略即断面図である。図中、８１、８２は偏光素子、８３はファラデー回転子、８４は偏光素子８１、８２及びファラデー回転子８３から構成される光アイソレータ、８５、８５’はレンズ、８６は光ファイバ、８７は半導体レーザ等の光源、８８、８８’は光源８７に戻る帰還光の光束を模式的に示す線群であり、特に８８’は偏光素子８２を透過した後の光束である。図８に示した光アイソレータ８４においては、偏光素子８１と８２の偏光透過軸は互いに４５度の角度を成すように配置され、かつファラデー回転子８３における偏光面回転角は、４５度となるようにその光路長が設定されている。斯かる構成において、光源８７から出射された光束（図示せず）は、レンズ８５’によって平行光束に変換され、偏光素子８２の偏光透過軸と平行方向の偏光を有する光のみが、ファラデー回転子８３に入射する。ファラデー回転子８３に入射した光の偏光方向は、ファラデー効果により４５度回転する。前述したように、偏光素子８１と８２の偏光透過軸は互いに４５度の角度を成しているため、ファラデー回転子８３を透過した光の偏光方向は、偏光素子８１の偏光透過軸と一致する。従って、ファラデー回転子８３を透過した光は、偏光素子８１をほぼ無損失で透過し、レンズ８５で収束され、光ファイバ８６に入射される。
【０００８】
一方、光ファイバ８６、あるいはその後段に配設される光学素子等（図示せず）により反射され、光源に戻る帰還光束８８は、前述した光源８７から出射された光束と逆の光路を経て光源８７に帰還することになるが、この場合、ファラデー回転子８３の非相反性により、ファラデー回転子８３を透過した後の帰還光束８８の偏光方向は、偏光ガラス８２の偏光透過軸と９０度（以下、当該方向の軸を「偏光消光軸」と記す。）の角度を成すため、偏光素子８２を透過する際、その光エネルギーは大きく損なわれことになる。
【０００９】
一般的に、光アイソレータの性能は、光源から出射した光に係る透過損失と、帰還光８８を遮断する能力であるアイソレーションによって評価される。特に、アイソレーションは以下の数式（１）で与えられ、その量は、通常、デシベルで表現される。
【数１】
2009217177.tif 000003
同式において、ＩＳＯはアイソレーション、Ｐ88’は帰還光束８８’のパワー、Ｐ88は帰還光束８８のパワーである。
【００１０】
アイソレーションは、偏光素子８１、８２の特性、及びファラデー回転子８３における偏光方向の回転角のバラツキ等に依存するが、偏光素子８１、８２として、前述した従来の銀あるいは銅の針状微粒子が配向分散された金属微粒子分散型偏光ガラスを用いた場合、その値は３０ｄＢ以上であり、実用上、ほぼ問題の無いレベルが得られていた。
【００１１】
ところで、近年、光学部品の小型化等の要請により、所謂、ピッグテール型光アイソレータが主流になりつつある。図９は、ピッグテール型光アイソレータの光学系を模式的に示した概略側断面図である。ピッグテール型光アイソレータの光学系は、図８に示したフリースペース型光アイソレータの光学系と、(1)光ファイバ８６が偏光素子８１に直接結合されている点、及び(2)レンズが１枚のみである点、において相違する。その結果、帰還光束８８、８８’の光路は、両者において異なるが、光アイソレータ８４の構成は、ほぼ同一である。
【００１２】
しかし、従来の銀あるいは銅の針状微粒子が配向分散された金属微粒子分散型偏光ガラス、換言すると、フリースペース型光アイソレータに適用した場合にはアイソレーションの値として３０ｄＢ以上が得られる偏光ガラスをピッグテール型光アイソレータに適用した場合、その値は２３〜２７ｄＢに低下し、要求仕様値である３０ｄＢ以上を達成することができない、と云う問題点があった。
【００１３】
そこで、本発明の解決すべき課題は、３０ｄＢ以上のアイソレーションが達成される、金属微粒子分散型偏光ガラスを偏光素子として用いたピッグテール型光アイソレータを提供することにある。
【課題を解決するための手段】
【００１４】
上記課題を解決するために、本発明により提供される第１の手段は、
少なくとも光源側から第一の偏光素子、ファラデー回転子、及び第二の偏光素子が配設されて成るピッグテール型光アイソレータおいて、前記第一及び第二の偏光素子が、母材ガラス基体表面近傍に、針状金属微粒子が、その長手方向が特定の方向に揃うように分散された針状金属微粒子分散層を有す偏光素子であって、かつ前記第二の偏光素子は、ファラデー回転子に対向する表面近傍にのみ前記針状金属分散層を有し、かつ光ファイバと対向する面との間には、針状金属微粒子が存在しない針状金属微粒子欠乏部を有することを特徴とするピッグテール型光アイソレータである。
【００１５】
上記本発明のピッグテール型光アイソレータにおいては、第二の偏光素子の光路長は、第一の偏光素子の光路長に比べて長いことが好ましく、さらに、針状金属微粒子分散層の厚みが２〜４０μmの範囲であり、第一と第二の偏光素子の厚みが０．１５ｍｍ〜０．８ｍｍの範囲であるこが好ましい。
【発明の効果】
【００１６】
本発明により、フリースペース型光アイソレータと同様、ピッグテール型光アイソレータにおいても３０ｄＢ以上のアイソレーションが達成される、金属微粒子分散型偏光ガラスを偏光素子として用いたピッグテール型光アイソレータを提供することができる。
【発明を実施するための最良の形態】
【００１７】
上記課題を解決するための本発明者等による系統的な検討の結果、ピッグテール型光アイソレータにおいては、針状金属微粒子を発生源とする散乱光が光源に結合し難くすることにより、高いアイソレーションが達成できることが明らかとなり、さらに、針状金属微粒子を発生源とする散乱光が光源に結合するのを阻止するためには、散乱光の光跡と帰還光の光跡（例えば、図６中の７１、７２）を異ならしめれば良いことが判明した。この知見に基づいて本発明はなされたものである。以下に、まず、針状金属微粒子を発生源とする散乱光が光源に結合し難くすることにより、高いアイソレーションが達成できることに至った経緯を説明し、さらに、散乱光の光跡と帰還光の光跡（例えば、図７中の７１、７２）を異ならしめるための具体的な手段である本発明について順次説明する。
【００１８】
以下、金属微粒子分散型偏光ガラスの消光特性、並びに当該消光特性が前述したピッグテール型光アイソレータとフリースペース型光アイソレータのアイソレーションに及ぼす影響の観点から詳細に説明する。
【００１９】
一般的に偏光素子とは、特定の方向に電界振動面を有する直線偏光波を透過せしめ（本明細書において、当該特定の方向を「偏光透過軸」と記している。）、電界振動面が、当該偏光透過軸と直交する方向にある直線偏光波の透過を阻止せしめる機能を有する素子を云う。（本明細書において、偏光透過軸と直交する方向を「偏光消光軸」と記している。）  透過損失とは、偏光素子の偏光透過軸に平行な方向に電界振動面を有する直線偏光波が、偏光素子を透過する際に受ける損失を云う。また、消光比とは、偏光消光軸に平行な方向に電界振動面を有する直線偏光波を入射した場合の透過光のパワーを偏光透過軸に平行な方向に電界振動面を有する直線偏光波を入射した場合の透過光のパワーで除した値を云う。
【００２０】
従来、金属微粒子分散型偏光ガラスに直線偏光波を照射した場合の光学特性は、以下の（２）式によって与えられることが知られている。
【数２】
2009217177.tif 000004
【００２１】
式（２）において、Ｃａｂｓは光の吸収断面積、Ｖは針状金属微粒子の体積、ｎ0はガラス母材の屈折率、λは照射光の真空波長、ε’は針状微粒子を構成する金属の誘電率の実部、ε”は同虚部、Ｌは針状金属微粒子の形状によって決定される形状因子である。
【００２２】
針状金属微粒子の場合、形状因子Ｌは、その方向によって異なる値をとり、例えば、その形状が回転楕円体、あるいは円柱形状で近似される場合には、その長手方向のＬは短手方向のＬに比べて小さくなる。その結果、Cabsが極大となる複素誘電率の値が方向によって異なり、かつ複素誘電率は光の波長によって異なることから、Cabsが極大をとる光の波長が方向によって異なることになる。（本明細書では、式（２）においてCabsが極大となる光の波長を「プラズモン共鳴波長」と記している。）
【００２３】
すなわち、金属微粒子分散型偏光ガラスにおいては、一般的に、所望の光波長において針状金属微粒子の長手方向の吸収断面積Ｃａｂｓが最大となるように、形状因子Ｌが決定され、その形状因子Ｌが得られるように針状粒子のアスペクト比が制御される。例えば、光の波長：１．５５μm、ガラス母材の屈折率：１．５の場合、金属微粒子として銀を用いた場合、Lの値は、〜０．０１８、またアスペクト比は〜１１となる。
【００２４】
斯かる構成において、所望の波長を有する直線偏光波を、その偏光面が針状金属微粒子の長手方向と平行になるように当該偏光ガラスに照射した場合、金属微粒子の共鳴吸収、所謂プラズモン共鳴吸収が発生し、その光の透過は阻止される。つまり、偏光消光軸は、針状金属微粒子の長手方向と一致する。
【００２５】
一方、針状金属微粒子の長手方向と直交する方向に偏波された直線偏光波が照射された場合には、共鳴吸収は発生せず、ほぼ無損失で照射光は当該偏光ガラスを透過することになる。つまり、針状金属微粒子の長手方向と直交する方向が、偏光透過軸と一致する。
【００２６】
このように、針状金属微粒子の長手方向が特定の方向を向くように配向分散された金属微粒子分散型偏光ガラスにおける偏光効果には、金属微粒子のプラズモン共鳴吸収が深く関与しており、当該偏光ガラスが“吸収型の偏光素子”と称される所以である。
【００２７】
金属分散型偏光ガラスに限らず偏光素子の光学特性は、その透過損失と消光比によって評価される。すなわち、良好な偏光素子とは、消光比が高く、かつ透過損失の小さい偏光素子を云い、金属微粒子分散型偏光ガラスの場合、両者は、共に金属針状微粒子のアスペクト比とその総個数に依存することになる。
【００２８】
例えば、予めガラス母在中に、針状のハロゲン化銀、あるいはハロゲン化第一銅が、一様かつその長手方向が特定の方向を向くように分散され、還元性雰囲気で還元することにより、針状の金属銀、あるいは金属銅を得ると云う方法で製造される金属微粒子分散型偏光ガラスの場合には、針状金属微粒子のアスペクト比、及びその還元層厚によって透過損失、及び消光比が決定されることになる。
【００２９】
以下、金属微粒子分散型偏光ガラスの透過損失、及び消光比について、予めガラス母在中に、針状のハロゲン化銀、あるいはハロゲン化第一銅が、一様かつその長手方向が特定の方向を向くように分散され、還元性雰囲気で還元することにより、針状の金属銀、あるいは金属銅を得ると云う方法で製造される金属微粒子分散型偏光ガラスを例にとって説明する。
【００３０】
図２は、金属微粒子分散型偏光ガラスの透過損失、及び消光比の測定系を示す概略図である。図中、２１はレーザ光源、２２はグラントムソンプリズム、２３は金属微粒子分散型偏光ガラス、２４はパワーメータ、２５は光源から出射された光線、Lは偏光ガラスとパワーメータのセンサーまでの距離である。グラントムソンプリズム２２は、特定方向の直線偏光波を得るために挿入されている。
【００３１】
図３に、図２に示した測定系で測定された金属微粒子分散型偏光ガラスの透過損失と消光比の還元層厚依存性を示す。この場合、金属微粒子分散型偏光ガラスに含まれる針状金属微粒子は銅であり、金属微粒子分散型偏光ガラス２３とパワーメータ２４との間隔Ｌは３００ｍｍである。またレーザ光の波長は１．５５μmである。
【００３２】
一般的に、金属微粒子分散型偏光ガラスの場合、その製造方法に起因して、還元層は当該偏光ガラスの両側面に、ほぼ同一の膜厚で形成される。このことを考慮し、以下、本明細書における「還元層厚」とは、片側に形成された還元層の厚さを云うものとする。
【００３３】
図３に示したように、消光比は還元層厚の増加と共に増大し、その値は、還元層厚が３０μm近傍で飽和する。一方、透過損失は、同：〜３６μm近傍から徐々に増大する。斯かる透過損失と消光比の還元層厚依存性と前述した偏光ガラスに求められる光学特性、すなわち高消光比と低透過損失と云う観点から、図３に示したような場合には、還元層厚として３０μm近傍が採用されていた。
【００３４】
事実として、このような考え方の下で、決定された還元層厚を有する偏光ガラスを、フリースペース型光アイソレータに適用した場合、そのアイソレーションとして３０ｄB以上が得られている。
【００３５】
発明者等は、ほぼ同様の光学特性を有する金属微粒子分散型偏光ガラスを用いているにも拘わらず、フリースペース型光アイソレータにおいては、高いアイソレーションが得られるが、ピッグテール型光アイソレータにおいては、アイソレーションが低くなる原因及びその解決手段を明らかにすべく、金属微粒子分散型偏光ガラスの消光特性に係る基礎的かつ系統的な検討を行うと共に、両アイソレータにおける光学系の相違点と偏光ガラスの消光特性との関係について検討を行った。その結果、ピッグテール型光アイソレータにおけるアイソレーションの低下原因、及びその解決手段を明らかにして、本発明を完成するに至った。
【００３６】
以下、発明者等の系統的な検討により明らかになった金属微粒子分散型偏光ガラスの光学特性、特に消光特性について詳細に説明する。
【００３７】
図４に、金属微粒子分散型偏光ガラスの消光比の距離Ｌ依存性の一例を示す。（Lについては、図２参照）この場合、金属微粒子分散型偏光ガラスに含まれる針状金属微粒子は銅であり、還元層厚は〜３０μmである。図中●印が測定された消光比で●印間の曲線は、各測定点を結んだものである。本測定に用いたレーザ光の波長は１．５５μmで、そのビーム径は約１ｍｍであり、図に示した測定距離Ｌの範囲内では、図２に示した光源２１から出射されたレーザ光自体のビーム径は一定であった。なお、距離Lが３００ｍｍのときの消光比が、図３に示した値と異なる原因は、個体が異なることによる。
【００３８】
図４に示したように、距離Ｌが２００ｍｍ以上と比較的長い領域（以下「遠距離領域」と記す）においては、距離Ｌに依らず、金属微粒子分散型偏光ガラスの消光比は〜−５５ｄＢと一定の値をとるが、距離Ｌが１００ｍｍ以下の比較的短い領域（以下、「近距離領域」と記す）では、その値は距離Ｌの自乗に逆比例して低下する。斯かる消光比の距離依存性は、従来からよく知られ、かつ金属微粒子分散型偏光ガラスの設計指針として用いられている（２）式を用いて説明することができない現象である。
【００３９】
斯かる消光比の距離依存性は、定性的に以下のように解釈される。
図５に、金属微粒子分散型偏光ガラス中に配向分散された針状金属微粒子と光との相互作用を模式的に示す。図中、５１、５２は金属微粒子分散型偏光ガラス中に配向分散された針状金属微粒子、５３は入射光、５４は透過光成分、５５は散乱光成分、５６はパワーメータのセンサー部、Ｄは針状金属微粒子５２とセンサー部５６との距離である。
【００４０】
同図において、入射光５３は直線偏光波で、その偏波面は針状金属微粒子５１、５２の長手方向と平行で、かつ針状金属微粒子５２のプラズモン共鳴波長が、入射光５３の波長と略一致するように、そのアスペクト比が設定されているものとする。斯かる構成において、針状金属微粒子５２に入射する光は、当該金属微粒子による共鳴吸収のため、その透過光５４のパワーは、針状金属微粒子５２に入射する光のパワーに比べて激減する。（針状金属微粒子５２に入射する光は、入射光５３の一部）一方、針状金属微粒子５２に共鳴吸収された光の一部は熱エネルギーに変換されるが、その残余は、針状金属微粒子５２内の自由電子の電子分極を誘起するために費やされる。当該電子分極は、入射光５３の周波数と同一の周波数で振動する分極で、結果として、入射光５３と同一波長の光を放射することになる。当該放射光が散乱光５５の起源である。散乱光５５の伝播方向は、必ずしも入射光５３の伝播方向とは平行ではなく、例えば、散乱光５５の強度は針状金属微粒子５２の長手軸を対称軸とする円筒対称性を有する。
【００４１】
すなわち、パワーメータのセンサー部５６から観た場合、散乱光５３の強度分布はほぼ空間等方的となるため、センサー部５６によって検出される散乱光のパワーは、間隔Dの自乗に逆比例して減少することになる。これに対して、透過光成分５４は入射光５３と同様の伝播方向を維持するため、結果として、距離Dに依存せず一定のパワーを保持することになる。
【００４２】
以上の結果から、近距離領域で測定された消光比の決定要因は散乱光５５のパワーであり、遠距離領域で測定された消光比の決定要因は、入射光５３と同一の方向に伝播する透過光成分５４、及び針状金属微粒子５１、５２間の隙間を透過し、何ら金属微粒子分散型偏光ガラス中の針状金属微粒子と相互作用をしない、金属微粒子分散型偏光ガラスの透過光成分のパワーであると結論づけることができる。すなわち、遠距離領域で測定された消光比は、針状金属微粒子の吸収特性を反映したものであり、近距離領域で測定された消光比は、針状金属微粒子の散乱特性を反映したものと云うことができる。
【００４３】
以下、散乱光が光アイソレータのアイソレーションに与える影響について、フリースペース型光アイソレータとピッグテール型光アイソレータに分けて説明する。
【００４４】
図６は、金属微粒子分散型偏光ガラスの散乱光が、フリースペース型光アイソレータのアイソレーションに与える影響を模式的に説明するための概略図である。図中、６１、６２は金属微粒子分散型偏光ガラス、６３はファラデー回転子、６４は金属微粒子分散型偏光ガラス６１、６２及びファラデー回転子６３から構成される光アイソレータ、６５、６５’はレンズ、６６は光ファイバ、６７は半導体レーザ等の光源、６８は光源６７に戻る帰還光、６９は偏光ガラスを構成する針状金属微粒子、６１１は針状金属微粒子による散乱光を示した矢印群である。なお、図において、針状金属微粒子６９の大きさは、説明のため誇張して拡大表示されている。
【００４５】
前述したように、帰還光６８の偏光成分の内、金属微粒子分散型偏光ガラス６１の偏光消光軸と平行、換言すると、金属微粒子分散型偏光ガラス６１内に存する針状金属微粒子６９の長手方向と平行な偏光成分は、針状金属微粒子６９におけるプラズモン共鳴により吸収・減衰されるが、それと同時に散乱光６１１を発生させる。しかし、散乱光６１１の大部分の光跡が、帰還光６８の光跡と平行ではないため、レンズ６５’によって光源６７に光学的に結合する散乱光６１１の成分は極めて小さい。
【００４６】
従って、フリースペース型光アイソレータにおけるアイソレーションには、金属微粒子分散型偏光ガラスの散乱光は殆ど影響を与えず、結果として、遠距離領域で測定された金属微粒子分散型偏光ガラスの消光比が、そのアイソレーションを決定することになる。
【００４７】
次にピッグテール型光アイソレータの場合について説明する。
図７は、金属微粒子分散型偏光ガラスの散乱光が、ピッグテール型光アイソレータのアイソレーションに与える影響を模式的に説明するための概略図である。図中、７１は散乱光６１１の内、レンズ６５’によって、光源６７に結合する成分の光跡を示す矢印である。
【００４８】
ピッグテール型光アイソレータの場合も、基本的には同一であるが、以下の点において異なる。すなわち、同型の光アイソレータにおいては、フリースペース型光アイソレータと光学系が異なるため、散乱光６１１の成分の内、その光跡が帰還光の光跡と平行になる成分が多い。（図９参照）従って、散乱光６１１の成分の内、レンズ６５’によって光源６７と結合する散乱光６１１の成分も多くなる。つまり、ピッグテール型光アイソレータにおいては、フリースペース型アイソレータに比して、金属微粒子分散型偏光ガラス内の針状金属微粒子の散乱の影響を受け易く、結果として同型アイソレータのアイソレーションには、金属微粒子分散型偏光ガラスの近距離領域で測定された消光比、換言すると散乱光の強度が反映されることになる。
【００４９】
以上のような系統的な検討の結果、ピッグテール型光アイソレータにおいて、針状金属微粒子を発生源とする散乱光が光源に結合し難くすることにより、高いアイソレーションが達成できることが明らかとなった。そして、針状金属微粒子を発生源とする散乱光が光源に結合するのを阻止するためには、散乱光の光跡と帰還光の光跡（例えば、図７中の７１、７２）を異ならしめれば良い。
【００５０】
このような観点から本発明はなされたものであり、本発明のピッグテール型光アイソレータは、少なくとも光源側から第一の偏光素子、ファラデー回転子、及び第二の偏光素子が配設されて成るものであり、さらに、前記第二の偏光素子は、母材ガラス基体中に、針状金属微粒子が、その長手方向が特定の方向を向くように分散された偏光ガラスであって、母材ガラスの一方の表面層近傍にのみ針状金属微粒子が配向分散された層（以下、「針状金属微粒子分散層」と記す。）を有し、かつ他方の光ファイバと対向する表面との間に針状金属微粒子が存在しない欠乏部（以下、「針状金属微粒子欠乏部」と記す。）を有することを特徴とする。
【００５１】
針状金属微粒子分散層は、従来の金属微粒子分散型偏光ガラスの針状金属微粒子分散層をそのまま用いることができる。また、針状金属微粒子欠乏部は、光アイソレータを透過する光に対して、透明性を有するものであれば、特に制限はない。例えば、従来の金属微粒子分散型偏光ガラスの金属微粒子分散層の内側に存在するハロゲン化金属微粒子が分散した部分であることもでき、あるいば、光学的に透明なガラス層からなることもできる。例えば、針状金属微粒子欠乏部が、ハロゲン化金属微粒子が分散した層である場合には、両面に金属微粒子分散層を有する従来の金属微粒子分散型偏光ガラスの一方の金属微粒子分散層を除去したものであることができる。一方の金属微粒子分散層の除去には、研削、研磨等を用いることができる。
【００５２】
第二の偏光素子の針状金属微粒子分散層の厚みは、所定の消光比が得られる範囲内であれば特に制限はない。偏光素子の消光比は、針状金属微粒子分散層における針状金属微粒子の総数に依存し、当該分散層における針状金属微粒子の濃度が高い場合には、所定の消光比を得るために必要な当該分散層の厚みは薄くなる。例えば、第二の偏光素子が、母材ガラスを銀の溶融塩に浸漬し母材ガラス中の陽イオンと銀イオンとをイオン交換することにより、銀イオンを母材ガラス中に取り込む方法によって製造される場合には、当該分散層における針状銀微粒子の濃度は高く、この場合には、略２〜３μm厚の針状金属微粒子分散層で所定の消光比が得られる。また、第二の偏光素子が、例えば特開平５−２０８８４４号公報(特許文献1)に記載されているような、ハロゲン化金属微粒子を還元する方法で製造される場合には、針状金属微粒子分散層における針状金属微粒子の濃度は高くなく、所定の消光比を得るためには、針状金属微粒子分散層の厚みとして、３０〜４０μm程度が必要となる。
従って、針状金属微粒子分散層の厚みとしては、２〜４０μmの範囲とすることが適当である。
【００５３】
一方、針状金属微粒子欠乏部の厚みは、散乱光の光跡と帰還光の光跡との相違の程度に影響を与える点で重要であり、斯かる観点からは厚いほど好適と云うことになる。しかし、針状金属微粒子欠乏部の厚みを厚くすると第二の偏光素子自体の厚みが厚くなり、結果としてピッグテール型アイソレータの寸法自体が長大化することから好ましくない。また、量産性を確保するために、第二の偏光素子の厚みは研削・研磨等の機械加工法により制御されることから、加工時の破損等を考慮すると、その厚みを薄くすることには限界がある。斯かる観点から、第二の偏光素子の厚みは、略０．１５ｍｍ〜０．８ｍｍの範囲とすることが適当である。よって、針状金属欠乏部の厚みとしては、０．１４８ｍｍ〜０．７９８ｍｍの範囲とすることが適当である。
【００５４】
具体的には、本発明のピッグテール型光アイソレータは、図１および図１０に示した構成とすることができる。図１及び１０は、本発明により成るピッグテール型光アイソレータに係る最良の形態を表す概略側断面図である。図中、１２、１０２は金属微粒子分散型偏光ガラスから成る第一の偏光素子、１１、１０１は金属微粒子分散型偏光ガラスから成る第二の偏光素子、１及び２は第一及び第二の偏光素子１１、１２、１０１、１０２において針状金属微粒子が存在する部分（針状金属微粒子分散層）、３はファラデー回転子、４は金属微粒子分散型偏光ガラス１１、１２、若しくは１０１、１０２及びファラデー回転子３から構成される光アイソレータ、５はレンズ、６は光ファイバ、７は光源、８、８’は光源に戻る帰還光を示す線群、９は光ファイバ６における帰還光８の出射端である。
【００５５】
図１に示した構成においては、金属微粒子分散型偏光ガラスから成る偏光素子１１のファラデー回転子３に対向する表面近傍のみに針状金属微粒子が存在する（図１中符号１で示した部位）。図から容易に理解されるように、針状金属微粒子が存在する領域１は、光ファイバ６における帰還光８の出射端９から離れているために、当該領域１に存在する針状金属微粒子が発生する散乱光（図示せず）の大部分の光跡は、帰還光の光跡８と異なっている。従って、散乱光の大部分はレンズ５によって光源７に結合せず、結果として高いアイソレーションが達成されることになる。
【００５６】
一般的に、光アイソレータを構成する偏光素子、ファラデー回転子、及びファラデー回転子の磁化を一方向に揃えるための永久磁石等は、所定の格納ケースに収められる。従って、例えば偏光素子の寸法を変えれば、これに付随して格納ケース等の寸法の変更も余儀なくされる。斯かる状況は製品コストの増加を招くことから、偏光素子とファラデー回転子とを合わせた寸法は一定で、変化しないことが好ましい。
【００５７】
図１０に示した構成は、斯かる要請に応えるもので、当該構成においては、金属微粒子分散型偏光ガラスから成る第一の偏光素子１０２と同第二の偏光素子１０１との光路長が異なり、かつ第二の偏光素子１０１の光路長が他方に比べて長い。斯かる構成を採ることにより、偏光素子とファラデー回転子とを合わせた寸法をほぼ一定に保ち、かつ針状金属微粒子が存在する領域１と、光ファイバ６における帰還光８の出射端９との距離を、図１に示した場合よりも長くすることが出来、結果として高いアイソレーションが得られる。
【００５８】
なお、図１及び図１０に示した態様においては、金属微粒子分散型偏光ガラスから成る第一の偏光素子１２、１０２の両表面近傍に針状金属微粒子が存在している。本発明は斯かる態様に限定されるものではなく、例えば片側表面近傍にのみ針状金属微粒子が分散されているような態様においても、同様の効果を得ることができる。
【実施例】
【００５９】
以下、本発明について実施例を用いて、更に詳細に説明する。
【００６０】
［実施例１］
SiO2：59.87wt%、B2O3：20.5wt%、Al2O3：6.82wt%、AlF3：2.04wt%、Na2O：9.76wt%、NaCl：0.97wt%のガラス母材にCuCl：0.052wt%、SnO：0.09128wt%を添加したガラスを、原料として SiO2、H3BO3、Al(OH)3、Na2CO3、NaCl、AlF3、CuCl、SnOを用いて、３リットルの白金ルツボに入れ約１４５０℃で溶解した後、グラファイトの型に流し込んで成形し室温まで除冷することにより製造した。
【００６１】
このガラスを７００℃で６時間熱処理し、直径が約１００ｎｍのCuCl粒子を析出させた。このガラスを５×５０×１００mmのサイズに切り出しプリフォームを形成した。当該プリフォームを約６００℃で延伸することにより、厚さが約０．７ｍｍのガラスフィルムを得た。当該ガラスフィルムを０．４ｍｍ厚に機械研磨で薄肉化した後、水素雰囲気中、４４０℃で約７時間の熱処理を施すことにより、針状に延伸されたCuCl微粒子を金属銅に還元し、金属微粒子分散型偏光ガラスを作製した。なお、このとき得られた還元層厚（針状金属微粒子分散層の厚みに相当）は約３５μmであった。
【００６２】
前述したように、還元層はガラスフィルムの両表面に形成されているため、一方の還元層を機械研磨により除去した。機械研磨後に残った非還元層(針状金属微粒子欠乏部に相当)の厚みは、約０．２８ｍｍであった。除去前、すなわち還元層（針状金属微粒子分散層に相当）が両表面近傍に形成されて金属微粒子分散型偏光ガラス(第一の偏光素子)と一方の還元層が除去された後の同偏光ガラス(第二の偏光素子)の消光比を、図２に示した測定系を用いて測定した。なお、測定に際しては、光源２１として波長：１．５５μmの半導体レーザを用い、測定距離Ｌは３０ｍｍとした。測定された消光比は、共に−４２ｄＢであった。
【００６３】
前述した方法で作製した、片側表面近傍にのみ還元層（針状金属微粒子分散層に相当）を有する金属微粒子分散型偏光ガラスを、図１に示した偏光素子１１として、図１に示したものと同型のピッグテール型光アイソレータを作製した。また、このとき比較例として、両表面近傍に還元層（針状金属微粒子分散層に相当）が形成されている金属微粒子分散型偏光ガラスを、同様に偏光素子１１として、同型のピッグテール型光アイソレータを作製した。なお、本実施例、及び比較例共に、図１に示した偏光素子１２としては、両表面近傍に還元層（針状金属微粒子分散層に相当）が形成されている金属微粒子分散型偏光ガラスを用いた。作製したピッグテール型光アイソレータのアイソレーションを、波長：１．５５μmのレーザ光を用いて測定した。その結果、比較例の場合のアイソレーションは約２８ｄＢであったのに対し、本実施例の場合のアイソレーションは約３０ｄＢであった。
【００６４】
［実施例２］
本実施例におけるガラス組成等の金属微粒子分散型偏光ガラスの製造方法は、同偏光ガラスの板厚を除いて、前述した実施例１の条件と同様である。
【００６５】
本実施例においては、０．７ｍｍ厚のガラスフィルムに含まれるCuClを、実施例１と同様の条件で還元処理を施すことにより、約３５μm厚の還元層を形成した後、機械研磨により片側表面近傍の還元層を除去すると共に、薄肉化を行うことにより約０．６ｍｍ厚の金属微粒子分散型偏光ガラス(第二の偏光素子)を作製した。機械研磨後に残った非還元層(針状金属微粒子欠乏部に相当)の厚みは、約０．５６５ｍｍであった。これとは別に、上記０．７ｍｍ厚のガラスフィルムを還元処理前に機械研磨により約０．２ｍｍ厚まで薄肉化した後、実施例１と同様の条件で還元処理を施すことにより、約３５μm厚の還元層（針状金属微粒子分散層に相当）が両表面近傍に形成されている、約０．２ｍｍ厚の金属微粒子分散型偏光ガラス(第一の偏光素子)を作製した。
【００６６】
実施例１と同様の条件で、前述した約０．２ｍｍ厚の金属微粒子分散型偏光ガラス、及び約０．６ｍｍ厚の金属微粒子分散型偏光ガラスの消光比を測定した結果、共に−４２ｄＢであった。
【００６７】
前述した、厚さの異なる金属微粒子分散型偏光ガラスを用いて、図１０に示したものと同型のピッグテール型光アイソレータを作製した。この際、偏光素子１０１として、０．６ｍｍ厚の金属微粒子分散型偏光ガラス(第二の偏光素子)を、また偏光素子１０２として、０．２ｍｍ厚の同偏光ガラス(第一の偏光素子)を用いた。実施例１と同様の条件でアイソレーションを測定した結果、その値は約３１．５ｄＢであった。
【産業上の利用可能性】
【００６８】
本発明により成るピッグテール型光アイソレータは、光通信分野に用いられる光アイソレータに適用することが可能である。
【図面の簡単な説明】
【００６９】
【図１】本発明により成るピッグテール型光アイソレータの構成を示す概略側断面図。
【図２】金属微粒子分散型偏光ガラスの透過損失、及び消光比の測定系を示す概略図。
【図３】金属微粒子分散型偏光ガラスの透過損失と消光比の還元層厚依存性の一例
【図４】金属微粒子分散型偏光ガラスの消光比の測定距離依存性の一例。
【図５】金属微粒子分散型偏光ガラス中に配向分散された針状金属微粒子と光との相互作用を模式的に示す概略図。
【図６】金属微粒子分散型偏光ガラスの散乱光が、フリースペース型光アイソレータのアイソレーションに与える影響を模式的に説明するための概略図。
【図７】金属微粒子分散型偏光ガラスの散乱光が、ピッグテール型光アイソレータのアイソレーションに与える影響を模式的に説明するための概略図。
【図８】フリースペース型の光アイソレータの光学系を模式的に示した概略即断面図。
【図９】ピッグテール型光アイソレータの光学系を模式的に示した概略側断面図
【図１０】本発明により成るピッグテール型光アイソレータの構成を示す概略側断面図。
【符号の説明】
【００７０】
１、２  針状金属微粒子が存在する部分
３  ファラデー回転子
４  光アイソレータ
５  レンズ
６  光ファイバ
７  光源
８、８’  光源に戻る帰還光を示す線群
９  光ファイバ６における帰還光８の出射端
１１  金属微粒子分散型偏光ガラスから成る第二の偏光素子
１２  金属微粒子分散型偏光ガラスから成る第一の偏光素子
２１  レーザ光源
２２  グラントムソンプリズム
２３  金属微粒子分散型偏光ガラス
２４  パワーメータ
２５  光源から出射された光線
Ｌ  偏光ガラスとパワーメータのセンサーまでの距離
５１、５２  金属微粒子分散型偏光ガラス中に配向分散された針状金属微粒子
５３  入射光
５４  透過光成分
５５  散乱光成分
５６  パワーメータのセンサー部
Ｄ  針状金属微粒子５２とセンサー部５６との距離
６１、６２  金属微粒子分散型偏光ガラス
６３  ファラデー回転子
６４  光アイソレータ
６５、６５’  レンズ
６６  光ファイバ
６７  半導体レーザー等の光源
６８  光源６７に戻る帰還光
６９  偏光ガラスを構成する針状金属微粒子
６１１  針状金属微粒子による散乱光を示した矢印群である。
７１  散乱光６１１の内、レンズ６５’によって、光源６７に結合する成分の光跡を示す矢印
８１、８２  偏光素子
８３  ファラデー回転子
８４  アイソレータ
８５、８５’  レンズ
８６  光ファイバ
８７  半導体レーザ等の光源
８８、８８’  光源８７に戻る帰還光の光束を模式的に示す線群
１０１  金属微粒子分散型偏光ガラスから成る第二の偏光素子
１０２  金属微粒子分散型偏光ガラスから成る第一の偏光素子
【図１】
2009217177.tif 000005
【図２】
2009217177.tif 000006
【図３】
2009217177.tif 000007
【図４】
2009217177.tif 000008
【図５】
2009217177.tif 000009
【図６】
2009217177.tif 000010
【図７】
2009217177.tif 000011
【図８】
2009217177.tif 000012
【図９】
2009217177.tif 000013
【図１０】
2009217177.tif 000014